【手続補正書】
【提出日】平成25年7月4日(2013.7.4)
【手続補正１】
【補正対象書類名】明細書
【補正対象項目名】００１４
【補正方法】変更
【補正の内容】
【００１４】
本発明は上記課題を解決するため以下のとおりである。
（１）少なくとも線状ポリアリーレンスルフィド（ａ）、スルフィド化剤（ｂ）、有機極性溶媒（ｃ）、およびスルフィド化剤（ｂ）のイオウ成分１モル当たり０．９モル未満のジハロゲン化芳香族化合物（ｄ）を含む反応混合物を加熱して反応（Ａ）を行い、次いで得られた反応混合物に反応（Ａ）で用いたジハロゲン化芳香族化合物を含めた総量が反応（Ａ）で用いたスルフィド化剤（ｂ）のイオウ成分１モル当たり０．９〜２．０モルになるようにジハロゲン化芳香族化合物（ｄ）を追加して、反応混合物中のイオウ成分１モルに対して１．２５リットル以上５０リットル以下の有機極性溶媒中で加熱して反応（Ｂ）を行うことを特徴とする環式ポリアリーレンスルフィドの製造方法。
（２）反応（Ａ）を実質的にジハロゲン化芳香族化合物の非存在下で行うことを特徴とする（１）に記載の環式ポリアリーレンスルフィドの製造方法。
（３）反応（Ａ）を反応混合物中のイオウ成分1モルに対して０．２リットル以上１．２５リットル未満の有機極性溶媒を用いて行い、次いで反応（Ａ）で得られた反応混合物に有機極性溶媒を追加して、反応混合物中のイオウ成分1モルに対して１．２５リットル以上５０リットル以下の有機極性溶媒を用いて反応（Ｂ）を行う事を特徴とする（１）から（２）のいずれかに記載のポリアリーレンスルフィドの製造方法。
（４）反応（Ａ）を常圧における還流温度を超える温度で行う事を特徴とする（１）から（３）のいずれかに記載の環式ポリアリーレンスルフィドの製造方法。
（５）反応（Ａ）で得られた反応混合物に含まれるポリアリーレンスルフィドが、少なくとも一方の末端にアルカリチオラート基を有する重量平均分子量５，０００未満のプレポリマーであることを特徴とする（１）から（４）のいずれかに記載の環式ポリアリーレンスルフィドの製造方法。
（６）線状ポリアリーレンスルフィド（ａ）の重量平均分子量が５，０００以上であることを特徴とする（１）から（５）のいずれかに記載の環式ポリアリーレンスルフィドの製造方法。
（７）反応（Ｂ）において反応混合物が含むアリーレン成分が、反応（Ｂ）の反応混合物が含むイオウ成分１モル当たり０．９〜２．０モルであることを特徴とする（１）から（６）のいずれかに記載の環式ポリアリーレンスルフィドの製造方法。
（８）スルフィド化剤とジハロゲン化芳香族化合物とを有機極性溶媒中で接触させることで得られたポリアリーレンスルフィドを線状ポリアリーレンスルフィド（ａ）として用いる事を特徴とする（１）から（７）のいずれかに記載の環式ポリアリーレンスルフィドの製造方法。
（９）スルフィド化剤とジハロゲン化芳香族化合物とをスルフィド化剤のイオウ成分１モルに対して１．２５リットル以上５０リットル以下の有機極性溶媒を用いて、加熱して反応させて得られた環式ポリアリーレンスルフィドと線状ポリアリーレンスルフィドを含むポリアリーレンスルフィド混合物から、環式ポリアリーレンスルフィドを分離することによって得られた線状ポリアリーレンスルフィドを線状ポリアリーレンスルフィド（ａ）として用いることを特徴とする（１）から（７）のいずれかに記載の環式ポリアリーレンスルフィド製造方法。
（１０）少なくとも線状ポリアリーレンスルフィド（ａ）、スルフィド化剤（ｂ）、有機極性溶媒（ｃ）、およびスルフィド化剤（ｂ）のイオウ成分１モル当たり０．９モル未満のジハロゲン化芳香族化合物（ｄ）を含む反応混合物を加熱して反応（Ａ）を行い、次いで得られた反応混合物に反応（Ａ）で用いたジハロゲン化芳香族化合物を含めた総量が反応（Ａ）で用いたスルフィド化剤（ｂ）のイオウ成分１モル当たり０．９〜２．０モルになるようにジハロゲン化芳香族化合物（ｄ）を追加して、反応混合物中のイオウ成分１モルに対して１．２５リットル以上５０リットル以下の有機極性溶媒中で加熱して反応（Ｂ）を行うことにより得られた環式ポリアリーレンスルフィドと線状ポリアリーレンスルフィドを含むポリアリーレンスルフィド混合物から、環式ポリアリーレンスルフィドを分離することによって得られた線状ポリアリーレンスルフィドを線状ポリアリーレンスルフィド（ａ）として用いることを特徴とする（１）から（７）のいずれかに記載の環式ポリアリーレンスルフィド製造方法。
【手続補正２】
【補正対象書類名】特許請求の範囲
【補正対象項目名】全文
【補正方法】変更
【補正の内容】
【特許請求の範囲】
【請求項１】
少なくとも線状ポリアリーレンスルフィド（ａ）、スルフィド化剤（ｂ）、有機極性溶媒（ｃ）、およびスルフィド化剤（ｂ）のイオウ成分１モル当たり０．９モル未満のジハロゲン化芳香族化合物（ｄ）を含む反応混合物を加熱して反応（Ａ）を行い、次いで得られた反応混合物に反応（Ａ）で用いたジハロゲン化芳香族化合物を含めた総量が反応（Ａ）で用いたスルフィド化剤（ｂ）のイオウ成分１モル当たり０．９〜２．０モルになるようにジハロゲン化芳香族化合物（ｄ）を追加して、反応混合物中のイオウ成分１モルに対して１．２５リットル以上５０リットル以下の有機極性溶媒中で加熱して反応（Ｂ）を行うことを特徴とする環式ポリアリーレンスルフィドの製造方法。
【請求項２】
反応（Ａ）を実質的にジハロゲン化芳香族化合物の非存在下で行うことを特徴とする請求項１に記載の環式ポリアリーレンスルフィドの製造方法。
【請求項３】
反応（Ａ）を反応混合物中のイオウ成分1モルに対して０．２リットル以上１．２５リットル未満の有機極性溶媒を用いて行い、次いで反応（Ａ）で得られた反応混合物に有機極性溶媒を追加して、反応混合物中のイオウ成分1モルに対して１．２５リットル以上５０リットル以下の有機極性溶媒を用いて反応（Ｂ）を行う事を特徴とする請求項１から２のいずれかに記載のポリアリーレンスルフィドの製造方法。
【請求項４】
反応（Ａ）を常圧における還流温度を超える温度で行う事を特徴とする請求項１から３のいずれかに記載の環式ポリアリーレンスルフィドの製造方法。
【請求項５】
反応（Ａ）で得られた反応混合物に含まれるポリアリーレンスルフィドが、少なくとも一方の末端にアルカリチオラート基を有する重量平均分子量５，０００未満のプレポリマーであることを特徴とする請求項１から４のいずれかに記載の環式ポリアリーレンスルフィドの製造方法。
【請求項６】
線状ポリアリーレンスルフィド（ａ）の重量平均分子量が５，０００以上であることを特徴とする請求項１から５のいずれかに記載の環式ポリアリーレンスルフィドの製造方法。
【請求項７】
反応（Ｂ）において反応混合物が含むアリーレン成分が、反応（Ｂ）の反応混合物が含むイオウ成分１モル当たり０．９〜２．０モルであることを特徴とする請求項１から６のいずれかに記載の環式ポリアリーレンスルフィドの製造方法。
【請求項８】
スルフィド化剤とジハロゲン化芳香族化合物とを有機極性溶媒中で接触させることで得られたポリアリーレンスルフィドを線状ポリアリーレンスルフィド（ａ）として用いる事を特徴とする請求項１から７のいずれかに記載の環式ポリアリーレンスルフィドの製造方法。
【請求項９】
スルフィド化剤とジハロゲン化芳香族化合物とをスルフィド化剤のイオウ成分１モルに対して１．２５リットル以上５０リットル以下の有機極性溶媒を用いて、加熱して反応させて得られた環式ポリアリーレンスルフィドと線状ポリアリーレンスルフィドを含むポリアリーレンスルフィド混合物から、環式ポリアリーレンスルフィドを分離することによって得られた線状ポリアリーレンスルフィドを線状ポリアリーレンスルフィド（ａ）として用いることを特徴とする請求項１から７のいずれかに記載の環式ポリアリーレンスルフィド製造方法。
【請求項１０】
少なくとも線状ポリアリーレンスルフィド（ａ）、スルフィド化剤（ｂ）、有機極性溶媒（ｃ）、およびスルフィド化剤（ｂ）のイオウ成分１モル当たり０．９モル未満のジハロゲン化芳香族化合物（ｄ）を含む反応混合物を加熱して反応（Ａ）を行い、次いで得られた反応混合物に反応（Ａ）で用いたジハロゲン化芳香族化合物を含めた総量が反応（Ａ）で用いたスルフィド化剤（ｂ）のイオウ成分１モル当たり０．９〜２．０モルになるようにジハロゲン化芳香族化合物（ｄ）を追加して、反応混合物中のイオウ成分１モルに対して１．２５リットル以上５０リットル以下の有機極性溶媒中で加熱して反応（Ｂ）を行うことにより得られた環式ポリアリーレンスルフィドと線状ポリアリーレンスルフィドを含むポリアリーレンスルフィド混合物から、環式ポリアリーレンスルフィドを分離することによって得られた線状ポリアリーレンスルフィドを線状ポリアリーレンスルフィド（ａ）として用いることを特徴とする請求項１から７のいずれかに記載の環式ポリアリーレンスルフィド製造方法。